КЛЕЕВАЯ КОМПОЗИЦИЯ, СПОСОБ ЕЕ ПОЛУЧЕНИЯ И ЕЕ ПРИМЕНЕНИЕ

1. Клеевая композиция в форме водной дисперсии с содержанием твердого вещества от 1 до 50% для обработки армирующих слоев для получения армированных полимерных продуктов, содержащая
а) от 0,001 до 5 моль эпоксидного соединения с молекулярной массой 50-290 в растворенном виде, в расчете на 1000 г общего состава
б) от 0,1 до 20% полностью или частично блокированного изоцианата в виде твердого вещества, а также
в) от 0,1 до 40% резорцин-формальдегидного латекса (РФЛ) в виде твердого вещества.
2. Клеевая композиция по п.1, отличающаяся тем, что содержание твердого вещества составляет от 5 до 30%.
3. Клеевая композиция по п.1, отличающаяся тем, что она содержит от 0,002 до 0,20 моль эпоксидного соединения в растворенной форме, в расчете на 1000 г общего состава.
4. Клеевая композиция по п.1, отличающаяся тем, что эпоксидное соединение выбрано из группы полиглицидиловых простых эфиров, эпоксиново-лачных смол, полифункциональных алкиленовых эпоксидных соединений, простых эфиров диглицида и бисфенола-А, на основе смол.
5. Клеевая композиция по п.1, отличающаяся тем, что она содержит в качестве катализатора от 0,0001 до 0,1 моль соединения металла в растворенной форме, в расчете на 1000 г общего состава, при этом катализатор выбран из таких металлов, как цинк, стронций, кадмий, натрий, цезий, калий, серебро, барий, титан, хром, олово, сурьма, марганец, железо, кобальт, никель, церий, уран, медь, кальций, цинк, свинец и цирконий.
6. Клеевая композиция по п.5, отличающаяся тем, что катализатором является соединение цинка, выбранное из ацетата цинка, ацетилацетоната цинка, оксида цинка, хлорида цинка, карбоната цинка и/или сульфата цинка.
7. Клеевая композиция по п.1, отличающаяся тем, что изоцианат блокирован лактамом.
8. Клеевая композиция по п.1, отличающаяся тем, что изоцианат выбирают из 4,4-диизоцианат-дифенилметана (МДИ) и/или толуолдиизоцианата (ТДИ) и/или нафтилдиизоцианата (НДИ).
9. Клеевая композиция по п.1, отличающаяся тем, что она содержит дополнительно добавки и/или диспергирующие агенты.
10. Клеевая композиция по п.1, отличающаяся тем, что она содержит от 0,1 до 10% блокированного или частично блокированного изоцианата в виде твердого вещества и от 10 до 25% РФЛ в виде твердого вещества.
11. Клеевая композиция по одному из пп.1-10, отличающаяся тем, что диаметр твердых частиц изоцианата составляет <5 мкм.
12. Способ обработки армирующих слоев, в частности корда для шин, для производства армированных полимерных продуктов, отличающийся тем, что эту обработку осуществляют клеевой композицией в соответствии с по меньшей мере одним из пп.1-11.
13. Способ по п.12, отличающийся тем, что клеевую композицию получают непосредственно перед обработкой путем смешивания индивидуальных компонентов.
14. Способ по п.12, отличающийся тем, что клеевую композицию получают непосредственно перед нанесением путем смешивания компонента (в) (РФЛ) с составом, уже присутствующим в виде смеси компонентов (а) и (б).
15. Способ в соответствии с по меньшей мере одним из пп.12-14, отличающийся тем, что обрабатывают неактивированный корд для шин.